(57)【特許請求の範囲】
【請求項１】
下記（ａ）成分及び（ｂ）成分からなり、（ａ）成分と（ｂ）成分の重量比が、（ａ）／（ｂ）＝９５／５〜７０／３０である非晶性ポリエステル樹脂用帯電防止剤。
（ａ）脂肪酸モノグリセライド
（ｂ）グリセリン平均縮合度が１．５〜６で、ジグリセリン含量が５〜５０重量％のポリグリセリンの脂肪酸エステル
【請求項２】
（ａ）成分を構成する脂肪酸の炭素数が１２〜２２である請求項１記載の帯電防止剤。
【請求項３】
（ｂ）成分を構成する脂肪酸の炭素数が１２〜２２で、縮合度が３以上のポリグリセリンの含量がポリグリセリン中２０〜９５重量％であり、エステル化度が１〜２である請求項１又は２記載の帯電防止剤。
【請求項４】
非晶性ポリエステル樹脂と、請求項１〜３のいずれかの項記載の帯電防止剤とを含有する非晶性ポリエステル樹脂組成物。
【請求項５】
帯電防止剤の含有量が、非晶性ポリエステル樹脂１００重量部に対し０．０５〜３重量部である、請求項４記載の非晶性ポリエステル樹脂組成物。
【発明の詳細な説明】
【０００１】
【発明の属する技術分野】
本発明は、非晶性ポリエステル樹脂用帯電防止剤、並びに帯電防止性及び透明性に優れた非晶性ポリエステル樹脂組成物に関する。
【０００２】
【従来の技術及び発明が解決しようとする課題】
明確な融点を持たない非晶性ポリエステル樹脂が、各種フィルム、シートの材料として用いられている。この非晶性ポリエステル樹脂は、通常のポリエステル樹脂に比べ加工性が良好で、カレンダー加工が可能である。
【０００３】
一方、脂肪酸モノグリセライドは、耐熱性が高く、優れた帯電防止効果を発揮することから、各種樹脂用の練り込み型帯電防止剤として多岐に渡り用いられている。しかしながら脂肪酸モノグリセライドは、表面固有抵抗値にバラツキがあり、安定な帯電防止性を得ることができないという欠点を有している。
【０００４】
また、特開２００１−１４６５４７には、構成脂肪酸の炭素数が１２〜２２のモノグリセライドと、ジグリセリン脂肪酸エステルとの混合物からなる非晶性ポリエステル樹脂の帯電防止剤が開示されている。しかしながら、この帯電防止剤は、良好な透明性と帯電防止効果の両立において満足のいくものではなかった。
【０００５】
本発明の課題は、非晶性ポリエステル樹脂の透明性を阻害させずに、安定した帯電防止性を付与することができる非晶性ポリエステル樹脂用帯電防止剤、並びに帯電防止性及び透明性に優れた非晶性ポリエステル樹脂組成物を提供することにある。
【０００６】
【課題を解決するための手段】
本発明は、下記（ａ）成分及び（ｂ）成分からなる非晶性ポリエステル樹脂用帯電防止剤、及びこの帯電防止剤と、非晶性ポリエステル樹脂とを含有する非晶性ポリエステル樹脂組成物を提供する。
（ａ）脂肪酸モノグリセライド
（ｂ）グリセリン平均縮合度が１．５〜６で、ジグリセリン含量が５〜５０重量％のポリグリセリンの脂肪酸エステル
【０００７】
【発明の実施の形態】
［帯電防止剤］
本発明の帯電防止剤の（ａ）成分である脂肪酸モノグリセライドを構成する脂肪酸の炭素数は、樹脂との相溶性の観点から、１２〜２２が好ましく、１２〜１８が更に好ましく、１６〜１８が特に好ましい。また、（ｂ）成分であるポリグリセリン脂肪酸エステルを構成する脂肪酸の炭素数は、樹脂との相溶性の観点から、１２〜２２が好ましく、１２〜１８が更に好ましく、１６〜１８が特に好ましい。
【０００８】
また（ｂ）成分であるポリグリセリン脂肪酸エステルを構成するポリグリセリンの平均縮合度は、帯電防止性及び透明性の観点から、１．５〜６で、１．８〜６が好ましく、３〜５が更に好ましい。また、ポリグリセリンの縮合度に分布があることによって樹脂表面に良好な帯電防止剤の連続膜が得られる観点から、ポリグリセリン中のジグリセリン含量は５〜５０重量％であり、５〜４０重量％が更に好ましく、５〜３５重量％が特に好ましい。更に、ポリグリセリン中の縮合度が３以上のポリグリセリンの含量は２０〜９５重量％が好ましく、４０〜９５重量％が更に好ましく、６０〜９５重量％が特に好ましい。エステル化度は１〜２が好ましく、１〜１．５が更に好ましい。（ｂ）成分のポリグリセリン脂肪酸エステルとしては、例えば、花王（株）製のサンスルーザー３１２５、阪本薬品工業（株）製のＭＳ−３１０，ＭＳ−５００，ＭＳ−７５０等を用いることができる。
【０００９】
本発明の帯電防止剤中の（ａ）成分と（ｂ）成分との割合は、帯電防止性及び透明性の観点から、（ａ）／（ｂ）（重量比）＝９５／５〜７０／３０が好ましく、９０／１０〜７５／２５が更に好ましい。
【００１０】
［非晶性ポリエステル樹脂］
本発明に係わる非晶性ポリエステル樹脂とは、明確な融点を持たないポリエステル樹脂であり、通常のポリエステル樹脂の加工温度が２７０〜２８０℃であるのに比べて加工温度が低く、２００℃以下、好ましくは１６０〜１９０℃の条件でも加工できるため、加工性が良好で、カレンダー加工が可能である。
【００１１】
非晶性ポリエステル樹脂の具体例としては、（Ａ）テレフタル酸又はその低級アルキルエステル（アルキル基の炭素数１〜３で、例えばテレフタル酸ジメチル等）（以下（Ａ）成分という）、（Ｂ）エチレングリコール（以下（Ｂ）成分という）、及び（Ｃ）テレフタル酸又はその低級アルキルエステル以外のジカルボン酸又はその低級アルキルエステル（アルキル基の炭素数１〜３）（以下（Ｃ）成分という）を共重合してなるポリエステル樹脂；（Ａ）成分、（Ｂ）成分、及び（Ｄ）エチレングリコール以外のグリコール成分（以下（Ｄ）成分という）を共重合してなるポリエステル樹脂；（Ａ）成分、（Ｂ）成分、（Ｃ）成分、及び（Ｄ）成分を共重合してなるポリエステル樹脂等が挙げられる。
【００１２】
上記（Ｃ）成分としては、芳香族ジカルボン酸、脂環族ジカルボン酸、脂肪族ジカルボン酸及びこれらの低級アルキルエステル等から選ばれる１種以上が挙げられ、芳香族ジカルボン酸としては、イソフタル酸、フタル酸、２，６−ナフタレンジカルボン酸、１，５−ナフタレンジカルボン酸、ビス（４，４’−カルボキシフェニル）メタン、アントラセンジカルボン酸、４，４’−ジフェニルエーテルジカルボン酸等が挙げられる。脂環族ジカルボン酸としては、１，４−シクロヘキサンジカルボン酸、４，４’−ジシクロヘキシルジカルボン酸等が挙げられる。脂肪族ジカルボン酸としては、アジピン酸、セバシン酸、アゼライン酸、ダイマー酸等が挙げられる。これらの（Ｃ）成分の中では、イソフタル酸及びその低級アルキルエステルが好ましい。
【００１３】
上記（Ｄ）成分としては、１，４−シクロヘキサンジメタノール、プロピレングリコール、１，５−ペンタンジオール、１，６−ヘキサンジオール、ネオペンチルグリコール、デカメチレングリコール、４，４’−ジシクロヘキシルヒドロキシメタン、４，４’−ジシクロヘキシルヒドロキシプロパン、ビスフェノールＡエチレンオキサイド付加ジオール、ポリエチレンオキサイドグリコール、ポリプロピレンオキサイドグリコール等から選ばれる１種以上が挙げられる。
【００１４】
本発明に係わる非晶性ポリエステル樹脂におけるジカルボン酸成分は、好ましくは芳香族ジカルボン酸成分が６０モル％以上であり、更に好ましくは上記（Ａ）成分が６０モル％以上である。また、グリコール成分は、好ましくは上記（Ｂ）成分が６０モル％以上である。
【００１５】
本発明に係わる非晶性ポリエステル樹脂のガラス転移温度は５０〜８５℃が好ましく、６０〜８５℃が更に好ましい。
【００１６】
本発明に係わる非晶性ポリエステル樹脂として、イーストマンケミカル社製のＴＳＵＮＡＭＩ  ＧＳ１，ＧＳ２，ＧＳ３，ＧＳ４等を用いることができる。
【００１７】
［非晶性ポリエステル樹脂組成物］
本発明の非晶性ポリエステル樹脂組成物は、上記のような本発明の帯電防止剤と非晶性ポリエステル樹脂とを含有する。本発明の非晶性ポリエステル樹脂組成物中の非晶性ポリエステル樹脂の含有量は、６０〜９９重量％が好ましく、７０〜９９重量％が更に好ましい。本発明の帯電防止剤の含有量は、非晶性ポリエステル樹脂１００重量部に対し、帯電防止性、透明性及び経済性の観点から、好ましくは０．０５〜３重量部、更に好ましくは０．１〜２重量部である。
【００１８】
本発明の組成物は、上記帯電防止剤以外に、滑剤、可塑剤、防曇剤、光安定剤、紫外線吸収剤、顔料、無機充填剤、防カビ剤、抗菌剤、発泡剤、難燃剤等を、本発明の目的達成を妨げない範囲で含有することができる。
【００１９】
本発明の組成物は、加工性が良好で、例えば１６０〜１９０℃等の低温で加工することができるため、カレンダー加工も可能である。本発明の組成物は、フィルムやシートに成形して、各種用途に用いることができる。
【００２０】
【実施例】
実施例１〜６及び比較例１〜４
帯電防止剤として、表１に示す組成の各種（ポリ）グリセリン脂肪酸エステルを用い、非晶性ポリエステル樹脂（ＴＳＵＮＡＭＩ  ＧＳ２：イーストマンケミカル社製、ガラス転移温度８１℃）１００重量部に、これら帯電防止剤、及びその他の成分を配合し、表２に示す組成の非晶性ポリエステル樹脂組成物を調製した。これらの組成物を１６０℃の６インチロールにて１０分間混練し、１６０℃のプレス成形機にて厚さ１ｍｍの平滑シートを得た。得られたシートについて下記方法で帯電防止性及び透明性を評価した。結果を表２に示す。
【００２１】
＜帯電防止性の評価法＞
シート表面に銀塗料（デュポン社製4817A）により電極を作成した。その電極間の表面固有抵抗値を横河ヒューレットパッカード社製高絶縁抵抗計4329Aにより測定した。
【００２２】
＜透明性の評価法＞
ＪＩＳ  Ｋ７１０５の方法に基づき、ヘイズメーターにてシートのヘイズ値を測定した。数字の小さい方が透明性が良好であることを示す。
【００２３】
【表１】
0003883841.tif 000002
【００２４】
【表２】
0003883841.tif 000003
【００２５】
*1 MPGTM:メチルポリグリコールトリメリテート
*2 滑剤:カオーワックス＃２２０（花王（株）製）
【００２６】
【発明の効果】
本発明の帯電防止剤は、非晶性ポリエステル樹脂の透明性を低下させることなく、安定した表面固有抵抗値を得ることができる。